(57)【特許請求の範囲】
【請求項１】
担体の乾燥重量１ｇあたりプロテインＣを２０％以上活性化させる生理活性物質を１μg以上保持するポリスルホン、ポリプロピレンおよびこれらの誘導体並びにポリタクリル酸メチルから選ばれる多孔質基材であって、前記担体はデキストランの篩い係数が０．５の点のデキストラン分子量が５０００以上、１０００万以下の多孔質分離膜であり、かつ前記生理活性物質は、ヒト・トロンボモジュリンもしくはその一部を有するペプチドであり、前記担体表面および内孔部に保持される多孔性基材。
【請求項２】
前記多孔質分離膜が、膜の両面を前記ヒト・トロンボモジュリンもしくはその一部を有するペプチドの水溶液に浸潤させ、またはさらに濾過をかけることによって得られた、請求項１記載の多孔質基材。
【発明の詳細な説明】
【技術分野】
【０００１】
本発明は、プロテインＣ活性化能を有した多孔質基材に関する。活性化プロテインＣは血栓形成を阻害するため、抗血栓性が必要な材料に幅広く用いることができる。具体的には、血液浄化用モジュール、人工腎臓、人工肺、体外循環医療カラム用補助用具などの医用材料に好適に用いられる。
【背景技術】
【０００２】
医用材料において生体適合性は重要な問題であり、特に血栓形成を抑制する性質、即ち抗血栓性が要求される。
【０００３】
そのため、材料に抗血栓性を付与する試みは、数多く行われている。例えば、血管内カテーテル・人工血管・心臓等は、血液凝固を防ぐためにヘパリンなどをその内面にコーティングする方法（特許文献１）や、アミノ硫酸基を材料表面に導入する方法（特許文献２）が開示されている。
【０００４】
そのなかで、近年、材料にプロテインＣの活性化能を付与させることで、抗血栓性を達成させることが注目されてきている。活性化されたプロテインＣは、第Ｖ因子と第VIII因子の不活性化により血液凝固を阻害する。
【０００５】
プロテインＣの活性化はトロンボモジュリンにトロンビンが結合することによって数千倍に増幅される。トロンボモジュリンは、血管内皮細胞膜上の糖タンパク質であり、血管内および体外の血液凝固を制御している。すなわち、材料にトロンボモジュリンを固定化することにより、プロテインＣ活性化能を付与することができる。
【０００６】
ヒト・トロンボモジュリンを材料に固定化する方法として、スペーサーを介してヒト・トロンボモジュリンを不溶性担体に共有結合により固定化する方法（特許文献３）や、ヒト・トロンボモジュリンを疎水化し、有機溶媒中で疎水性基材に被覆させる方法（特許文献４）が開示されている。また、人工腎臓用セルロース中空糸膜にヒト・トロンボモジュリンを固定化する方法が開示されている（ASAIO journal 1995 ; 41 : M369-M374）。しかしながら、これらの方法では、抗血栓性の効果は十分には得られていなかった。抗血栓性の効果を高めるために、グラフト鎖をフィルム表面に導入し、より多くのヒト・トロンボモジュリンを導入しようという試みも行われている（ASAIO journal 1994 ; 40 : M840-M845）が、このような方法でも、抗血栓性の効果には限界があること、また、操作が煩雑であるといった問題点があった。
【０００７】
【特許文献１】特開昭５２-１３７１９７号公報
【特許文献２】特開昭５４-７９９９７号公報
【特許文献３】特開平４-１５０６３号公報
【特許文献４】特開平９-２９１０４３号公報
【非特許文献１】ASAIO journal 1995 ; 41 : M369-M374
【非特許文献２】ASAIO journal 1994 ; 40 : M840-M845
【発明の開示】
【発明が解決しようとする課題】
【０００８】
本発明の目的は、かかる従来技術の欠点を改良し、高いプロテインＣ活性化能をもつ抗血栓性の多孔質基材を提供することにある。
【課題を解決するための手段】
【０００９】
本願発明者らは、鋭意研究の結果、担体として多孔質基材を用いると共に、担体の乾燥重量１ｇあたりプロテインＣを活性化させる生理活性物質を１μg以上保持しており、特に担体と血液とが直に接する表面だけではなく、担体の内孔部にもプロテインＣを活性化させる生理活性物質を導入することによって上記目的を達成することができることを見出し、本発明を完成した。
【００１０】
すなわち、本発明は、以下の構成を有する多孔質基材を提供する。
(1)   担体の乾燥重量１ｇあたりプロテインＣを２０％以上活性化させる生理活性物質を１μg以上保持するポリスルホン、ポリプロピレンおよびこれらの誘導体並びにポリタクリル酸メチルから選ばれる多孔質基材であって、前記担体はデキストランの篩い係数が０．５の点のデキストラン分子量が５０００以上、１０００万以下の多孔質分離膜であり、かつ前記生理活性物質は、ヒト・トロンボモジュリンもしくはその一部を有するペプチドであり、前記担体表面および内孔部に保持される多孔性基材。
(2)  前記多孔質分離膜が、膜の両面を前記ヒト・トロンボモジュリンもしくはその一部を有するペプチドの水溶液に浸潤させ、またはさらに濾過をかけることによって得られた、(1)記載の多孔質基材。
【発明の効果】
【００１１】
本発明によって、高いプロテインＣ活性化能をもつ抗血栓性の多孔質基材を提供することができる。
【発明を実施するための最良の形態】
【００１２】
本発明は、担体の乾燥重量１ｇあたりプロテインＣを活性化させる生理活性物質を１μg以上保持していることを特徴とする多孔質基材であり、特に担体の表面だけではなく、内孔部にも保持している。プロテインＣを活性化させる生理活性物質（以下、単に生理活性物質という）を、多孔質の担体に付与させることで、担体重量あたりの生理活性物質の存在量を大幅に増やすことができる。
【００１３】
プロテインＣを活性化させることで抗血栓性が得られるメカニズムは、以下の通りである。すなわち、活性化されたプロテインＣは第Ｖ因子と第VIII因子の不活性化により血液凝固を阻害する。プロテインＣの活性化はヒト・トロンボモジュリンにトロンビンが結合することによって数千倍に増幅される。ヒト・トロンボモジュリンは、血管内皮細胞膜上の糖タンパク質であり、血管内および体外の血液凝固を制御している。また、トロンビンはヒト・トロンボモジュリンと結合することで、凝固因子であるトロンビンのフィブリン形成作用および血小板凝集作用等が消失される。このため、生理活性物質としては、トロンビンの凝固作用を消失できる機能を有していれば、抗血栓性にさらに有利であるため、ヒト・トロンボモジュリンもしくはその構造の一部分を有するペプチドが用いられる。
【００１４】
つまり、ヒト・トロンボモジュリンがプロテインＣやトロンビンに接触できれば、抗血栓性が発揮される。したがって、ヒト・トロンボモジュリンが多孔質内孔部に存在していても、プロテインＣやトロンビンが多孔質内孔部に侵入できればよい。このような多孔質基材は、担体重量あたりのヒト・トロンボモジュリンの存在量が非常に多いので、良好な抗血栓性材料となる。
【００１５】
多孔質基材の特徴は、比表面積が大きいことである。比表面積が大きいほど、ヒト・トロンボモジュリンなどの生理活性物質をより多く保持できる。比表面積とは、重量あたりの表面積であり、多孔質体の場合は、内孔部を含めた表面積を指す。特に限定されるものではないが、比表面積は、１０００ｃｍ２／ｇ以上、好ましくは５０００ｃｍ２／ｇ以上、さらに好ましくは１００００ｃｍ２／ｇ以上である。
【００１６】
比表面積の値は、測定方法によって異なる場合があるので、注意が必要である。多孔質体の平均孔径が１００ｎｍ以下の場合は、気体吸着法が適しており、平均孔径が１００ｎｍ以上の場合は、水銀注入法が適している。平均孔径は、それぞれの測定方法において算出できる。
【００１７】
担体の乾燥重量１ｇあたり生理活性物質が１μg以上、好ましくは１０μg以上付与されていれば、十分な抗血栓性を得ることができる。なお、生理活性物質の付与量の上限は特にないが、コストなどの点から、通常、担体の乾燥重量１ｇあたり１００ｍｇ以下である。ここで乾燥重量とは、担体を乾燥させて、乾燥中の１時間での重量変化率が３％以内になった状態の重量をいう。
【００１８】
また、多孔質基材が分離膜の場合には、血液処理時に濾過作用が働くため、孔径が大きいと赤血球が分離膜中でトラップされてしまい、溶血を惹起するなどの懸念がある。また孔径が小さすぎると、プロテインＣが多孔質内部に入りにくくなるために、生理活性物質の存在量に比べて抗血栓性の効果が低くなる。このため、本発明において用いられる分離膜は、デキストランの篩い係数が０．５の点のデキストラン分子量が５０００以上、好ましくは１万以上、さらに好ましくは１．５万以上であり、また、１０００万以下、好ましくは１００万以下、さらに好ましくは１０万以下である。
【００１９】
なお、デキストランの篩い係数測定において、分離膜の断面が非対称構造を有する場合、孔径が小さい方の面から、大きい方の面へデキストラン溶液を透過させる。
【００２０】
なお、生理活性物質が保持されている担体は、多孔質であることは必要とされるが、分離膜のような貫通孔が必須なわけではない。
【００２１】
ここで、担体とは、プロテインＣを活性化させる生理活性物質を付与させる材料のことを指し、高分子材料であり、ポリスルホンやポリプロピレン、これらの誘導体などが挙げられる。基材の形状としては、多孔質体であれば、特に問わないが、分離膜やビーズ、繊維が好適に用いられる。分離膜としては、中空糸膜でも、平膜であってもよい。これらは、具体的には、抗血栓性が必要な材料、例えば、血液浄化用モジュール、人工腎臓、人工肺、体外循環医療カラム用補助用具などの医用材料に好適に用いられる。
【００２２】
また、本発明でいうところの担体に生理活性物質を保持させるとは、担体と生理活性物質が相互作用している状態を指す。相互作用としては化学結合、吸着などが挙げられる。
【００２３】
例えば、担体を成型後、化学反応を用いて生理活性物質を架橋させても良い。このとき、生理活性物質と担体の間にスペーサーを介しても良い。化学反応を用いて架橋させる例としては、担体および生理活性物質にアミノ基やカルボキシル基がある場合には、１-エチル-３-（３-ジメチルアミノプロピル）カルボジイミド塩酸などの縮合剤を用いて生理活性物質と担体に化学結合を形成させることができる。
【００２４】
また、生理活性物質にアミノ基がある場合は、クロルアセトアミドメチル基をもつ担体と化学結合を形成させることができる。
【００２５】
さらには、担体に生理活性物質を吸着させても良い。吸着は、間接的な相互作用であってもよい。例えば、生理活性物質が担体と水分子を介した水素結合によって吸着されていても良いし、担体上に電荷をもつ物質を導入し、静電相互作用によって吸着されていてもよい。具体的には、下記のいずれかよって、生理活性物質の担体への吸着が達成できるが、これに限定されるわけではない。１）担体を生理活性物質溶液に浸漬させる。２）担体を生理活性物質溶液に浸漬させた後、溶液からに抜き出し、湿潤状態で保持させる。３）担体を生理活性物質溶液に浸漬させた後、溶液から抜き出し、水に浸漬させる。
【００２６】
ここで、湿潤状態とは、担体を浸漬していた溶液を除去して乾燥させない状態のことを言う。特に限定されるものではないが、担体の乾燥重量に対して３重量％以上の水分を含んでいることが好ましい。
【００２７】
また、生理活性物質溶液の溶媒としては、水が好適に用いられるが、緩衝液などのように塩を含んでいても、アルコールなどの有機溶媒を含んでいてもよい。
【００２８】
成型後の担体に生理活性物質を多孔質内孔部に保持させるためには、担体を反応溶液や吸着させるための生理活性物質溶液にすべて浸るようにしたほうが良い。例えば、人工腎臓などに使用される多孔質中空糸膜の場合は、中空糸膜の内側と外側に生理活性物質溶液を満たすことによって、簡便に多孔質内孔部に保持させることができる。さらには、これらの溶液を濾過をかけて導入することで、効率的に多孔質内孔部に導入することができる。
【００２９】
ここでいう濾過とは、分離膜の場合は、分離膜を通して溶液が濾されることをいう。濾過がかかった状態とは、溶液の通液流量の１％以上好ましくは１０％以上、さらに好ましくは５０％以上が濾液として出てきている状態をいう。分離膜が平膜で、濾液流量が分離膜の場所によって不均一である場合は、分離膜全体の平均値を取ればよい。多孔質ビーズにおける濾過とは、カラムに内蔵された際、上記の溶液を導入する際に、カラムの入口と出口で、１０ｍｍＨｇ以上、好ましくは２０ｍｍＨｇ以上、さらに好ましくは３０ｍｍＨｇ以上の圧力差を生じるように圧力をかけた状態で導入することをいう。
【００３０】
また、担体成型原液に生理活性物質を混練させ、物理的に生理活性物質を担体に内包させる形にしても良い。混練させることで、生理活性物質を多孔質の内孔部に保持させることができるので好ましいが、成型原液中で生理活性物質が変性しないようにすることが必要である。
【００３１】
担体に保持した生理活性物質の溶出は少ないことが望まれる。溶出量が多いと、患者によっては出血傾向を助長するなど、安全性に問題が生じる可能性がある。特に限定されるわけではないが、担体の乾燥重量１ｇあたり２７３ｍｌの水で洗浄した後、室温で４５ｍｌの水を用いて２時間抽出した水中の生理活性物質濃度が、１０ｎｇ／ｍｌ以下であることが好ましい。ここで、水の代わりに生理食塩水もしくは緩衝液を用いてもよい。
【００３２】
なお、本発明においては、プロテインＣの活性が２０％以上増加する生理活性物質を用いる。プロテインＣの活性化度の測定方法についての詳細は後述するが、４０５ｎｍの吸光度で比較する。プロテインＣが活性化されているとは、吸光度の値がブランクよりも高いことをいう。プロテインＣの活性が２０％以上増加しているとは、ブランクに対して、吸光度の値が２０％以上増加していることを意味する。プロテインＣの活性化が２０％より少ない場合、抗血栓性の効果が充分でない場合がある。
【実施例】
【００３３】
以下実施例を挙げて本発明を説明するが、本発明はこれらの例によって限定されるものではない。
【００３４】
実施例１
１．ポリスルホン／ポリビニルピロリドン混合中空糸膜ミニカラム
抗血栓性を付与する担体にポリスルホン／ポリビニルピロリドン混合中空糸膜を用いた。人工腎臓のモデルとして、該中空糸膜のミニカラムを作成した。ポリスルホン（ソルベイ社製ユーデルポリスルホン（登録商標）Ｐ-３５００）１８重量部およびポリビニルピロリドン（ＢＡＳＦ社製Ｋ３０）９重量部をＮ，Ｎ'-ジメチルアセトアミド７２重量部および水１重量部の混合溶媒に加え、９０℃で１４時間加熱して溶解し、製膜原液を得た。この製膜原液を外側の内径０．３ｍｍ、内側の内径０．２ｍｍのオリフィス型二重円筒型口金の外側の管より吐出した。芯液としてＮ，Ｎ'-ジメチルアセトアミド５８重量部および水４２重量部からなる溶液を内側の管より吐出した。吐出された製膜原液は、乾式長３５０ｍｍを通過した後、水１００％の凝固浴に導かれ、中空糸が得られた。
【００３５】
中空糸膜を１００本束ね、直径約７ｍｍ、長さは１２ｃｍのプラスチック管ミニカラムケースに挿入した。中空糸膜の両末端を、中空糸膜中空部を閉塞しないようにウレタン系ポッティング剤で固定し、図１に示すようなミニカラムを作成した。ミニカラムの中空糸膜内側および外側を３７℃の超純水を１ｍｌ／分の流速で３０分間洗浄した。
【００３６】
２．比表面積の測定
日本ベル（株）製高精度全自動ガス吸着装置（ＢＥＬＳＯＲＰ  ３６）を用いて、中空糸膜を１００℃で減圧脱気の後、液体窒素温度（７７Ｋ）で窒素の吸着等温線を測定した。この等温線をＢＥＴ法で解析し、比表面積を求めた。比表面積は、１８６ｍ２／ｇであった。
【００３７】
３．デキストランの篩い係数測定
分子量１５００，６０００，２万，４万，６万，２０万の６種類のデキストランが各０．５重量％水溶液になるように調整した。
【００３８】
中空糸膜ミニカラムの図１の１に、内径２ｍｍ、外径４ｍｍ、長さ５０ｃｍのシリコーンチューブ（製品名ＡＲＡＭ（登録商標））を、図１の２に、内径２ｍｍ、外径４ｍｍ、長さ１００ｃｍのシリコーンチューブを接続した。中空糸膜ミニカラムの図１の４はキャップをつけ、図１の３は、開放した。
【００３９】
中空糸膜ミニカラムを垂直に立てて、デキストラン水溶液を下から上（図１の２から１）へワンパスで通液した。このとき、入口側（図１の２）の流速を５ｍｌ／ｍｉｎで、出口側（図１の１）の流速を４ｍｌ／ｍｉｎとすることで、中空糸膜ミニカラムの図１の３から１ｍｌ／ｍｉｎの濾液が出てくるようにした。
【００４０】
通流開始４分後から３分間、中空糸膜ミニカラムの図１の３から出てくる濾液をサンプリングした。この液を、ｆ液と呼ぶ。
【００４１】
通液開始から７分後に、通液を停止し、図１の１に接続した１００ｃｍのチューブ内に残っているデキストラン水溶液をサンプリングした。この液を、Ｂｏ液と呼ぶ。また、中空糸膜ミニカラムに通過する前のデキストラン水溶液をＢｉ液と呼ぶ。
【００４２】
これらのサンプル液をゲルパーミエーションクロマトグラフィにて、デキストランの分子量と濃度を測定し、デキストランの各分子量における篩い係数を算出した。その結果、篩い係数が０．５のときのデキストラン分子量は１．８万であった。
【００４３】
４．ヒト・トロンボモジュリン
プロテインＣを活性化させる生理活性物質として、ヒト・トロンボモジュリンを使用した。ヒト・トロンボモジュリンとしては、特開平１-６２１９号公報の記載に従い、遺伝子工学的手法によって得たヒト・トロンボモジュリンを用いた。
【００４４】
このヒト・トロンボモジュリン１ｎｇを５ｕｎｉｔ／ｍｌのトロンビンおよび１００ｎＭのプロテインＣを含む溶液（５０ｍＭトリス-塩酸緩衝液（ｐＨ８．０）、０．１重量％ＮａＣｌ、０．１重量％ＢＳＡ、２ｍＭ ＣａＣｌ２）０．５ｍｌ中３７℃で１時間インキュベートした。１０ｕｎｉｔ／ｍｌのアンチトロンビンIIIおよび８ｕｎｉｔ／ｍｌのヘパリンを含む溶液（５０ｍＭトリス-塩酸緩衝液（ｐＨ８．０）、０．１重量％ＮａＣｌ、０．１重量％ＢＳＡ、２ｍＭ ＣａＣｌ２）０．５ｍｌを加え、さらに３７℃で３０分間インキュベートし、ヒト・トロンボモジュリンとプロテインＣとの反応を停止させた。
【００４５】
この上清５０μｌに１ｍＭのＳ-２２３８（２０ｍＭトリス-塩酸緩衝液（ｐＨ７．４）、０．１重量％ＮａＣｌ、０．１重量％ＢＳＡの混合溶液）１００μｌを加えて３７℃で５分間インキュベートした。酢酸５μlを加えて発色を停止させた後、４０５ｎｍの吸光度を測定した。その結果、吸光度は０．１５８であった。一方で、トロンボモジュリンを添加しなかったブランク溶液の吸光度は０．０６１であった。ブランクに対して吸光度は２５０％増加していることから、このヒト・トロンボモジュリンがプロテインＣ活性化能を有していることが確認できた。
【００４６】
５．ヒト・トロンボモジュリンの導入
ヒト・トロンボモジュリンのリン酸緩衝生理食塩水（以下、ＰＢＳ）溶液（ヒト・トロンボモジュリン濃度は２５μｇ／ｍｌ）２．５ｍｌを、前記１.で得られた中空糸膜ミニカラム（図１）の１から２へ、続いて３から４へ通液し（図１中の矢印参照）、１０分間、灌流させた。灌流は、室温で、流速は１ｍｌ／分で行なった。中空糸膜内側のみならず外側にも灌流させることで、ヒト・トロンボモジュリンを中空糸内側、外側両方に満たし、中空糸膜の内孔部にもヒト・トロンボモジュリンを保持させた。
【００４７】
６．ヒト・トロンボモジュリンの溶出実験
中空糸膜ミニカラムについて、ヒト・トロンボモジュリン溶出試験を始める直前に、ＰＢＳ３０ｍｌ（中空糸内表面１ｍ２換算でＰＢＳ４Ｌ、中空糸膜乾燥重量１ｇ換算で約２７３ｍｌに相当する）を室温にて１ｍｌ／分で３０分循環し、洗浄した。ＰＢＳ５ｍｌ（中空糸内表面１ｍ２換算で６６７ｍＬ、中空糸膜乾燥重量１ｇ換算で約４５ｍｌに相当する）を０．５ｍｌ／分の流速で、室温で２時間循環させた。なお、後述する血液循環試験と対応させるために、循環開始後の最初の１ｍｌは廃棄した後、循環した。２時間循環させた液に溶出したヒト・トロンボモジュリンの濃度は、ＥＬＩＳＡ法にて測定した。
【００４８】
７．ヒト・トロンボモジュリン濃度測定
ヒト・トロンボモジュリンの濃度は、ヒトＣＤ１４１  ＥＬＩＳＡキット（ＤＩＡＣＬＯＮＥ社製造）を使用した。実験手順は、以下の通りである。ＥＬＩＳＡプレートのウェルにサンプルを１００μｌずつ加えた。ビオチン化ａｎｔｉ-ＣＤ１４１を調整し、５０μｌずつウェルに加えた。プレートカバーでカバーし、１時間室温下で定温放置した。カバーを外し、プレートをマイクロプレートウオッシャー（ＢＩＯ-ＲＡＤ  ＩｍｍｕｎｏＷａｓｈ  Ｍｏｄｅｌ  １５７５）にて、以下のように洗浄した。
１）  全てのウェルから溶液を吸い出した。
２）  全てのウェルに洗浄液を３００μｌずつ満たした。
３）  再度全てのウェルから溶液を吸い出した。
４）  手順２）と３）を二度繰り返した。
【００４９】
洗浄操作後、ストレプトアビジン-ＨＲＰ溶液を調整し、ウェルに１００μｌ加えた。プレートカバーでカバーし、３０分間室温下で定温放置した。カバーを外してウェルを、上記洗浄操作１）〜４）と同様に洗浄を行った。ｒｅａｄｙ-ｕｓｅ（レディ・ユース）ＴＭＢ基質溶液をウェルに１００μｌ加えた。プレートをアルミホイルで包んで光を遮断し１５分間室温で定温放置した。ウェルに１００μｌの停止試薬Ｈ２ＳＯ４を加えて、酵素基質反応を停止した。停止試薬Ｈ２ＳＯ４を加えた後に、速やかにマイクロプレートリーダー（ＢＩＯ-ＲＡＤ  マイクロプレートリーダー  モデル６８０）を用いて４５０ｎｍの吸光度を読み取った。既知濃度の吸光度の値から検量線を引き、サンプルのヒト・トロンボモジュリン濃度を算出した。
【００５０】
８．抗血栓性の評価（血液循環試験）
中空糸膜ミニカラムの片側（図１の１）に、内径１ｍｍ、外径２ｍｍ、長さ５０ｃｍのシリコーンチューブ（製品名ＡＲＡＭ（登録商標））を接続した。中空糸膜ミニカラムについて、血液循環試験を始める直前に、ＰＢＳ３０ｍｌを室温にて１ｍｌ／分で３０分、図１の１から２へ循環し、洗浄した。
【００５１】
健常者ボランティアから静脈血を採血後、十秒内にヘパリンを０．５Ｕ／ｍｌになるように添加した。採血後、実験開始までにある程度の時間が経過してしまうことなど、循環実験以外の要因で血液が活性化される。ヘパリンを０．５Ｕ／ｍｌ程度添加することで、そのような活性化を抑制できると考えられる。ヘパリン添加後、数分以内に、該血液をカラムで循環させた。循環は５ｍｌの血液を、垂直に立てた中空糸膜ミニカラムの上から下に（図１の１から２に）、０．５ｍｌ／分の流速で、室温で行った。なお、ミニカラム内および回路内には、はじめはＰＢＳが充填してあるので、循環開始後の最初の１ｍｌは廃棄した後、循環した。該条件での、循環可能時間を測定した。なお、ここでいう循環可能時間とは、回路中もしくはミニカラム中に血栓などが生じて血液が流れなくなるまでの時間、もしくは血液が流れにくくなったため、回路接続部などから血液が漏れだしてくるまでの時間をいう。
【００５２】
前記３において、ミニカラムに循環する前後のヒト・トロンボモジュリン濃度および、前記４の溶出試験でのヒト・トロンボモジュリン濃度を測定することで、中空糸膜に保持させたヒト・トロンボモジュリン量を求めた。中空糸膜の乾燥重量は０．１１ｇであり、ヒト・トロンボモジュリン保持量は１７μｇ／ｇであった。前記３で得られた中空糸膜ミニカラムについて、ヒト・トロンボモジュリンの溶出実験の結果、ヒト・トロンボモジュリン濃度は１ｎｇ／ｍｌ以下であった。該中空糸膜ミニカラムの抗血栓性を評価した結果、循環可能時間は２時間３０分であった。
【００５３】
すなわち、ヒト・トロンボモジュリンの溶出は、ほとんどないうえに、プロテインＣを活性化することで抗血栓性を有する多孔質な中空糸膜ミニカラムを得ることができた。
【００５４】
実施例２
アイソタクチック−ポリメタクリル酸メチル５重量部とシンジオタクチック−ポリメタクリル酸メチル２０重量部を、ジメチルスルホキシド７５重量部に加え、加熱溶解し製膜原液を得た。この製膜原液をオリフィス型二重円筒型口金から吐出し、空気中を３００ｍｍ通過させた後、水１００％の凝固浴中に導き中空糸膜を得た。この際、内部注入気体として乾燥窒素を用いた。得られた中空糸分離膜の内径は０．２ｍｍであり 、膜厚は０．０３ｍｍであった。
【００５５】
中空糸膜を１００本束ね、直径約７ｍｍ、長さは１２ｃｍのプラスチック管ミニカラムケースに挿入した。中空糸膜の両末端を、中空糸膜中空部を閉塞しないようにウレタン系ポッティング剤で固定し、図１に示すようなミニカラムを作成した。ミニカラムの中空糸膜内側および外側を３７℃の超純水を１ｍｌ／分の流速で３０分間洗浄した。
【００５６】
実施例１と同様に比表面積を測定した結果、２４２ｍ２／ｇであった。また、実施例１と同様にデキストラン篩い係数を測定した結果、篩い係数が０．５のときのデキストラン分子量は１．４万であった。
【００５７】
実施例１と同様にヒト・トロンボモジュリンを保持させた。ヒト・トロンボモジュリン量は、５μｇ／ｇであった。また、ヒト・トロンボモジュリンの溶出実験の結果、ヒト・トロンボモジュリン濃度は１ｎｇ／ｍｌ以下であった。
【００５８】
該中空糸膜ミニカラムの抗血栓性を評価した結果、循環可能時間は２時間２０分であった。すなわち、ヒト・トロンボモジュリンの溶出は、ほとんどないうえに、プロテインＣを活性化することで抗血栓性を有する多孔質な中空糸膜ミニカラムを得ることができた。
【００５９】
実施例３
１．海島型複合繊維の多孔質化およびクロルアセトアミドメチル化
ポリプロピレン５０重量部を島成分とし、ポリスチレン４６重量部、ポリプロピレン４重量部の混合物を海成分とする海島型複合繊維（島数１６、単糸繊度２６デニール、引張強度２９ｇ／ｄ、伸度５０％、フィラメント数４２）  ５ｇを、Ｎ−メチロール−α−クロルアセトアミド５ｇ、ニトロベンゼン４０ｇ、９８重量％硫酸４０ｇおよびパラホルムアルデヒド０．０８５ｇからなる混合溶液中に浸し、２０℃で１時間反応させた。繊維を反応液から取り出し、０℃の氷水中に投じて反応停止させたのち、水で洗浄し、次に、繊維に付着しているニトロベンゼンを抽出除去した。この繊維を５０℃で真空乾燥し、クロルアセトアミドメチル化多孔質繊維を得た。なお、パラホルムアルデヒドは架橋構造を形成し、ニトロベンゼンは海成分であるポリスチレンを溶解するために、多孔質な繊維を得ることができる。
【００６０】
２．比表面積の測定
実施例１の２と同様にして行った。比表面積は、２．３ｍ２／ｇであった。
【００６１】
３．ヒト・トロンボモジュリンの導入
前記１で得られた繊維０．１ｇ（乾燥重量）を、実施例１の２のヒト・トロンボモジュリンのＰＢＳ溶液（ヒト・トロンボモジュリン濃度は２５μｇ／ｍｌ）２．５ｍｌに４０℃で２時間浸漬、振盪させ、クロルアセトアミドメチル基とヒト・トロンボモジュリンを反応させた。ヒト・トロンボモジュリン固定化多孔質繊維を、ＰＢＳ溶液２．５ｍｌに、４０℃で１０分間浸漬、振盪させることで吸着したヒト・トロンボモジュリンを洗浄した。この洗浄操作を３回繰り返し、３回目のＰＢＳ溶液中のヒト・トロンボモジュリン濃度が１ｎｇ／ｍｌ以下になったことを確認した。ヒト・トロンボモジュリンの反応前後の濃度変化および、洗浄液中のヒト・トロンボモジュリン濃度から、固定化した量を算出したところ、１．６μｇ（１６μｇ／ｇ）であった。
【００６２】
この後、該繊維を４．５ｍｌのＰＢＳ溶液に浸漬させ、２時間、室温にて振盪させることでヒト・トロンボモジュリンの溶出の有無を確認した。振盪後のＰＢＳ溶液中ヒト・トロンボモジュリン濃度は１ｎｇ／ｍｌ以下であり、溶出は確認されなかった。
【００６３】
なお、ヒト・トロンボモジュリン濃度の測定は、実施例１の５と同様の操作で行った。
【００６４】
４．抗血栓性の評価（血液振盪試験）
健常者ボランティアから静脈血を採血した全血１ｍｌに前記２で得られたヒト・トロンボモジュリン固定化多孔質繊維０．１ｇを浸漬させた。採血後、繊維を浸漬させるまでの時間は数十秒以内に行った。室温で３０分間振盪させても、ヒト・トロンボモジュリン固定化多孔質繊維に血栓が付着することはなかった。
【００６５】
すなわち、ヒト・トロンボモジュリンの溶出は、ほとんどないうえに、プロテインＣを活性化することで抗血栓性を有する多孔質繊維を得ることができた。
【００６６】
比較例１
実施例１の３の中空糸膜ミニカラムにおいてヒト・トロンボモジュリン溶液の代わりに、水を用いた。該中空糸膜ミニカラムについてヒト・トロンボモジュリンの溶出実験の結果、ヒト・トロンボモジュリン濃度は１ｎｇ／ｍｌ以下であった。該中空糸膜ミニカラムの抗血栓性を評価した結果、循環可能時間は１時間２０分であった。抗血栓性の低い中空糸膜ミニカラムであった。
【００６７】
比較例２
実施例１の３の中空糸膜ミニカラムにおいてヒト・トロンボモジュリン溶液を中空糸内側だけに通し、外側には水を充填した。すなわち、図１の１から２にヒト・トロンボモジュリン溶液を、図１の３から４に水を通した。該中空糸膜ミニカラムについて、実施例１と同様にヒト・トロンボモジュリンの保持量を求めた結果、０．７７μｇ／ｇであった。ヒト・トロンボモジュリンの溶出実験の結果、ヒト・トロンボモジュリン濃度は１ｎｇ／ｍｌ以下であった。さらに該中空糸膜ミニカラムの抗血栓性を評価した結果、循環可能時間は１時間５０分であった。比較例１に比べて抗血栓性を有するが、実施例１には及ばない結果となった。
【００６８】
比較例３
実施例３の１におけるニトロベンゼンとパラホルムアルデヒドを添加しない以外は、すべて同一の操作を行った。実施例１の２と同様に比表面積の測定を行ったところ、８０ｃｍ２／ｇであった。該繊維０．１ｇ（乾燥重量）を実施例３の３と同様の操作によって、ヒト・トロンボモジュリン固定化繊維を得た。ヒト・トロンボモジュリンの固定化量は、０．０８μｇ（０．８μｇ／ｇ）であった。また、実施例３の３と同様にヒト・トロンボモジュリンの溶出の有無を確認したところ、振盪後のＰＢＳ溶液中ヒト・トロンボモジュリン濃度は１ｎｇ／ｍｌ以下であり、溶出は確認されなかった。
【００６９】
実施例３の３と同様に抗血栓性を評価した結果、３０分間振盪時点で、繊維に血栓が付着していた。
【図面の簡単な説明】
【００７０】
【図１】本発明の実施例で人工腎臓のモデルとして作製した中空糸膜ミニカラムの概略図である。
【符号の説明】
【００７１】
１  中空糸膜内側への連結口（血液流入口）
２  中空糸膜内側への連結口（血液流出口）
３  中空糸膜外側への連結口（入口）
４  中空糸膜外側への連結口（出口）
【図１】
0005214857.tif 000002